(57)【要約】【課題】ジインモニウム系化合物を用いなくとも９００ｎｍを超える近赤外光域に大きな吸収を有し、かつ、可視光線透過性能及び耐光性に優れ、また、黄変することもない、ディスプレイ用、特にＰＤＰ用に好適な近赤外線吸収フィルタを提供する。【解決手段】下記一般式（１）2004029436.tif 000022で表される化合物及びそのホスホニウム塩、並びに、下記一般式（２）2004029436.tif 000023で表される化合物から選ばれる少なくとも１種以上含有することを特徴とする近赤外線吸収フィルター。【選択図】　　　なし【特許請求の範囲】
【請求項１】
下記一般式（１）
【化１】
2004029436.tif 000017
（式中、Ａ１〜Ａ８は、それぞれ独立して、水素原子、置換基を有していてもよいアルキル基、置換基を有していてもよいアリール基、置換基を有していても良いアルコキシ基、置換基を有していても良いアリールオキシ基、ニトロ基、ハロゲン原子、ヒドロキシ基、シアノ基または置換基を有していても良いアミノ基を示し、Ｍ１は金属原子を示す。ここで、Ａ１〜Ａ８は、隣り合う２個の置換基が連結基を介してつながっていてもよい。）で表される化合物及びそのホスホニウム塩、並びに、下記一般式（２）
【化２】
2004029436.tif 000018
（式中、Ａ及びＡ’は、置換基を有していてもよい２個以上の芳香族環が縮合した環を示し、Ｍ２は、金属原子を示し、Ｒ及びＲ’は、それぞれ独立して、水素原子、置換基を有していてもよいアルキル基、置換基を有していてもよいアリール基、置換基を有していても良いアルコキシ基、置換基を有していても良いアリールオキシ基、ニトロ基、ハロゲン原子、ヒドロキシ基またはシアノ基を示し、ｎ及びｎ’は、０〜６の整数である。ここで、ｎ又はｎ’が２以上である場合、Ｒ又はＲ’はそれぞれ同一でも異なっていても良く、また、複数のＲ又はＲ’が隣り合っている場合、隣り合った２個の置換基が環を形成していても良い。）で表される化合物から選ばれる少なくとも１種以上含有することを特徴とする近赤外線吸収フィルター。
【請求項２】
Ａ１〜Ａ８が、それぞれ独立に、水素原子、置換基を有していてもよいアルキル基、置換基を有していてもよいアリール基、置換基を有していても良いアルコキシ基、置換基を有していても良いアリールオキシ基、ニトロ基、ハロゲン原子またはシアノ基を示すか、隣り合う２個の置換基と一体となってアルキレン基又はアルキレンジオキシ基を形成していることを特徴とする請求項１に記載の近赤外線吸収フィルター。
【請求項３】
一般式（１）で表される化合物において置換基を有していてもよいアルキル基、置換基を有していてもよいアリール基、置換基を有していても良いアルコキシ基及び置換基を有していても良いアリールオキシ基からなる群より選ばれる置換基が、少なくとも片方のベンゼン環に２つ以上ある化合物を用いることを特徴とする請求項１又は２に記載の近赤外線吸収フィルター。
【請求項４】
一般式（１）で表される化合物のホスホニウム塩を用いることを特徴とする請求項１〜３のいずれかに記載の近赤外線吸収フィルター。
【請求項５】
更に下記一般式（３）
【化３】
2004029436.tif 000019
（式中、Ｍ３は、金属原子を示す。Ｒ５〜Ｒ１２　は、それぞれ独立に、水素原子、置換基を有していてもよいアルキル基、置換基を有していてもよいアリール基、置換基を有していてもよいアルコキシ基、置換基を有していても良いアリールオキシ基、置換基を有していても良いアミノ基、ニトロ基、ハロゲン原子またはシアノ基を示し、Ｘ１〜Ｘ１０　は、それぞれ独立に、水素原子、置換基を有していてもよいアルキル基、置換基を有していてもよいアリール基、置換基を有していても良いアルコキシ基、置換基を有していても良いアリールオキシ基、ニトロ基、ハロゲン原子、ヒドロキシ基またはシアノ基で表される化合物、下記一般式（４）
【化４】
2004029436.tif 000020
（式中、Ｂ１〜Ｂ８は、それぞれ独立に、水素原子、置換基を有していてもよいアルキル基、置換基を有していてもよいアリール基、置換基を有していても良いアルコキシ基、置換基を有していても良いアリールオキシ基、ニトロ基、ハロゲン原子、ヒドロキシ基またはシアノ基を示し、ここで、Ｂ１〜Ｂ８は、隣り合う２個の置換基が連結基を介してつながっていてもよく、Ｒ１３〜Ｒ１６は、それぞれ独立に、置換されていてもよいアルキル基または置換されていても良いアリール基を示し、Ｘは窒素原子またはリン原子を示し、Ｍ４は金属原子を示す）で表される化合物及び下記一般式（５）
【化５】
2004029436.tif 000021
（式中、Ｃ１〜Ｃ４は、それぞれ独立に、水素原子、置換基を有していてもよいアルキル基、置換基を有していてもよいアリール基またはシアノ基を示し、ここで、Ｃ１〜Ｃ４は隣り合う２個の置換基が連結基を介してつながっていてもよく、Ｍ５は金属原子を示す）で表される化合物からなる群より選ばれる化合物のうち、１種類以上を含有することを特徴とする請求項１〜４のいずれかに記載の近赤外線吸収フィルター。
【請求項６】
さらに紫外線カット層を有することを特徴とする請求項１〜５のいずれかに記載の近赤外線吸収フィルター。
【請求項７】
請求項１〜６に記載の近赤外線吸収フィルターをフィルターの一部としての層として含有するプラズマディスプレイパネル用フィルター。
【発明の詳細な説明】
【０００１】
【発明の属する技術分野】
本発明は近赤外線吸収フィルター、特に可視光線領域の透過率が高く、近赤外線を有効に遮断する近赤外線吸収フィルターに関するものであり、詳しくは、ジインモニウム系化合物を用いなくても、優れた近赤外線吸収効果を有する近赤外線吸収フィルターに関するものである。
【０００２】
本発明の近赤外線吸収フィルターは別の機能を有する層と組み合わせることにより、プラズマディスプレイパネル用フィルターの一部として用いることもできるものである。
【０００３】
【従来の技術】
一般に、近赤外線吸収色素を含有した樹脂からなるプラスチック性近赤外線吸収フィルターは、よく知られており、その用途としては、サングラス、溶接用眼鏡、ビルや自動車、電車、飛行機の窓、あるいは情報読み取りのための光学読み取り装置等が挙げられる。
【０００４】
また、最近では、大型薄型の壁掛けテレビとして注目されているプラズマディスプレイパネル（以下、「ＰＤＰ」という）が、近赤外線を発生して、コードレスホン、近赤外線リモコンを使うビデオデッキ等、周辺にある電子機器に作用し誤動作を起こすことから、ＰＤＰ用フィルターとしても８００ｎｍ〜１１００ｎｍの近赤外線を吸収する赤外線吸収色素を含有したフィルターの要求がある。
【０００５】
上述のような近赤外線吸収フィルターとしては、銅や鉄などの金属イオンを含有させたもの、ニトロソ化合物及びその金属錯塩、シアニン系化合物、スクアリリウム系化合物、ジチオール金属錯体化合物、アミノチオフェノール金属錯体化合物、フタロシアニン化合物、ナフタロシアニン化合物、トリアリルメタン系化合物、インモニウム系化合物、ジインモニウム系化合物、ナフトキノン系化合物、アントラキノン系化合物、アミノ化合物、アミニウム塩系化合物等の近赤外線吸収色素を含有させたものなど各種検討がなされているが、上記近赤外線吸収色素のうち、９００−１１００ｎｍに極大吸収を持ち、かつ、可視部に吸収が少ないという特性を有するものは少なく、また、これらの光学特性が良好であっても、耐光性が低く、色素が変質し着色してしまうという問題が起こる場合も多い。
【０００６】
現在、光学フィルター用として最もよく用いられている色素としては、ニッケルジチオール錯体系化合物またはフッ素化フタロシアニン系化合物が挙げられるが、従来知られているニッケルジチオール錯体系化合物またはフッ素化フタロシアニン系化合物の吸収極大は、７００〜９００ｎｍであり、実用化するに当たっては、通常、上記化合物よりも長波長域に吸収極大を有するアミニウム系化合物、特にはジインモニウム系化合物と組み合わせて用いることにより、有効な近赤外線吸収効果を得ると言うことがほとんどである（特開平１０−２８３９３９号公報、特開平１１−７３１１５号公報、特開平１１−２３１１０６号公報等）。
【０００７】
しかしながら、上記ジインモニウム化合物は、少量の劣化でも色素が黄色味を帯びてしまうという問題や、他の色素類とは別層にしてフィルターを作成する必要があるという問題がある。
また、ディスプレイ用フィルターは、それ自身の透過色がディスプレイ用フィルターとして好適なニュートラルグレイまたはニュートラルブルーになるように色補正すること、プラズマディスプレイの発する不要発光を低減し、発光色の色純度、コントラストを向上させることが必要となってくる。このため、可視領域に吸収する色素をディスプレイ用フィルターに用いて色補正することが重要であり、特に５５０ｎｍ〜６００ｎｍの領域は、プラズマディスプレイの発する不要なネオン光をカットするための調色用色素を添加する。こういった状況の中では、近赤外吸収色素自身の可視光領域の透過率が高いことが要求される。
【０００８】
これに対して、特開平９−２３０９３１号公報には、ビス（１−チオ−２−フェノレート）ニッケル−テトラブチルオニウム塩錯体を、特開平１０−３０７５４０号公報にはビス（１−チオ−２−ナフトレート）ニッケル−テトラブチルアンモニウム塩錯体を含有するプラズマディスプレイフィルターが開示されている。
しかしながら、記載されているこれらの錯体についても、ピーク波長が９００ｎｍ以上のものは、４００〜４５０ｎｍ付近及び５５０〜６００ｎｍ付近といった部分に吸収の山を有し、また、耐光性、耐熱性、成膜性といった物性面にも問題があるものあり、実用化するに当たってはより優れたものが必要である。
【０００９】
【発明が解決しようとする課題】
上述のように、従来のジチオール系又はチオフェノレート系化合物は、吸収ピーク波長が９００ｎｍを超え、且つ、耐光性、可視光領域の透過率等の物性面を満たすものは見出されていない。
本発明の目的は、チオフェノレート系金属錯体系近赤外線吸収色素であって、９００ｎｍを超える近赤外光域に大きな吸収を有するとともに可視領域の透過率が高く、かつ、耐光性に優れ光劣化により黄変することない色素を見出し、それを用いた近赤外線吸収フィルターを提供することにある。
【００１０】
【課題を解決するための手段】
本発明者らは、上記課題を鑑み、鋭意検討した結果、特定構造のチオフェノレート系金属錯体化合物が、１０００ｎｍ付近に大きな吸収を有し、かつ可視光領域の透過率が高いことを見出し、本発明を完成するに至った。
すなわち、本発明の要旨は、下記一般式（１）
【００１１】
【化６】
2004029436.tif 000002
【００１２】
（式中、Ａ１〜Ａ８は、それぞれ独立して、水素原子、置換基を有していてもよいアルキル基、置換基を有していてもよいアリール基、置換基を有していても良いアルコキシ基、置換基を有していても良いアリールオキシ基、ニトロ基、ハロゲン原子、ヒドロキシ基、シアノ基または置換基を有していても良いアミノ基を示し、Ｍ１は金属原子を示す。ここで、Ａ１〜Ａ８は、隣り合う２個の置換基が連結基を介してつながっていてもよい。）で表される化合物及びそのホスホニウム塩、並びに、下記一般式（２）
【００１３】
【化７】
2004029436.tif 000003
【００１４】
（式中、Ａ及びＡ’は、置換基を有していてもよい２個以上の芳香族環が縮合した環を示し、Ｍ２は、金属原子を示し、Ｒ及びＲ’は、それぞれ独立して、水素原子、置換基を有していてもよいアルキル基、置換基を有していてもよいアリール基、置換基を有していても良いアルコキシ基、置換基を有していても良いアリールオキシ基、ニトロ基、ハロゲン原子、ヒドロキシ基またはシアノ基を示し、ｎ及びｎ’は、０〜６の整数である。ここで、ｎ又はｎ’が２以上である場合、Ｒ又はＲ’はそれぞれ同一でも異なっていても良く、また、複数のＲ又はＲ’が隣り合っている場合、隣り合った２個の置換基が環を形成していても良い。）で表される化合物から選ばれる少なくとも１種以上含有することを特徴とする近赤外線吸収フィルターに存する。
【００１５】
【発明の実施の形態】
以下、本発明について詳細に説明する。
本明細書中、Ｍｅはメチル基を、Ｅｔはエチル基を、Ｂｕはブチル基を、Ｐｒはプロピル基を、Ｈｅｘはヘキシル基を、Ｐｈはフェニル基を表し、ｎ−は直鎖、ｉ−はイソ、ｔ−はターシャリー、ｃ−はシクロ（環状）を表す。
１，本願フィルターに用いられる近赤外線吸収色素
本発明の近赤外線吸収フィルターは、上記一般式（１）で表される化合物及びそのホスホニウム塩、並びに、上記一般式（２）で表される化合物のうち少なくとも１種以上を含有することを特徴とする。
【００１６】
前記一般式（１）において、式中、Ａ１〜Ａ８は、それぞれ独立して、水素原子、置換基を有していてもよいアルキル基、置換基を有していてもよいアリール基、置換基を有していても良いアルコキシ基、置換基を有していても良いアリールオキシ基、ニトロ基、ハロゲン原子、ヒドロキシ基、シアノ基又は置換基を有していても良いアミノ基を示し、ここで、Ａ１〜Ａ８は、隣り合う２個の置換基が連結基を介してつながっていてもよい。
【００１７】
上記アルキル基、アリール基、アルコキシ基及びアリールオキシ基の置換基としては、色素の安定性に悪影響を与えない基であれば、特に限定されないが、具体的にはハロゲン原子、シアノ基、アルキル基、アリール基、アルコキシ基又はアリールオキシ基が挙げられ、好ましくは、ハロゲン原子、シアノ基、炭素数１〜６のアルキル基、フェニル基、炭素数１〜１０のアルコキシ基またはフェノキシ基である。
【００１８】
また、上記アミノ基の置換基としては、アルキル基またはフェニル基が挙げられ、好ましくは炭素数１〜４のアルキル基である。
上記Ａ１〜Ａ８の好ましい具体例としては、水素原子；メチル基、エチル基、ｉ−ブチル基、ｔ−ブチル基、ｎ−ブチル基、ｎ−ヘキシル基、ｃ−ヘキシル基、ベンジル基、フェネチル基、トリフルオロメチル基などの炭素数１〜１０のアルキル基；フェニル基、トリル基等の炭素数６〜１０のアリール基；メトキシ基、エトキシ基、プロポキシ基、ｉ−プロポキシ基、ｔ−ブトキシ基、ｎ−ブトキシ基などの炭素数１〜６のアルコキシ基；フェノキシ基、メチルフェノキシ基などの炭素数６〜１０のアリールオキシ基；ニトロ基；塩素原子、臭素原子、フッ素原子などのハロゲン原子；シアノ基；または、アミノ基、ジメチルアミノ基、ジエチルアミノ基、ジフェニルアミノ基、メチルフェニルアミノ基などのアミノ基が挙げられる。
【００１９】
また、上記Ａ１〜Ａ８は、隣り合う２個の置換基が一体となって、−（ＣＨ２）３−又は−（ＣＨ２）４−等の炭素数２〜５程度のアルキレン基、−ＯＣＨ２Ｏ−又は−Ｏ（ＣＨ２）２Ｏ−等の炭素数１〜４程度のアルキレンジオキシ基等を形成していても良い。
また、上記置換基の組み合わせとして、好ましくは少なくとも片方のベンゼン環に置換基を有していてもよいアルキル基、置換基を有していてもよいアリール基、置換基を有していても良いアルコキシ基及び置換基を有していても良いアリールオキシ基からなる群より選ばれる置換基が２つ以上あるものが挙げられる。
【００２０】
上記一般式（１）で表される化合物のホスホニウム塩としては、テトラフェニルホスホニウム塩、テトラトリルホスホニウム塩、テトラ（ヘキサフルオロフェニル）ホスホニウム塩、テトラメチルホスホニウム塩、テトラエチルホスホニウム塩、テトラプロピルホスホニウム塩、テトラブチルホスホニウム塩等が挙げられ、このうちテトラフェニルホスホニウム塩が好ましい。
【００２１】
前記一般式（２）において、式中、Ａ及びＡ’は、置換基を有していてもよい２個以上の芳香族環が縮合した環を示す。
Ａ及びＡ’の好ましい具体例としては、下記に示す構造が挙げられる。
【００２２】
【化８】
2004029436.tif 000004
【００２３】
また、Ｒ及びＲ’は、それぞれ独立に、水素原子、置換基を有していてもよいアルキル基、置換基を有していてもよいアリール基、置換基を有していても良いアルコキシ基、置換基を有していても良いアリールオキシ基、ニトロ基、ハロゲン原子、ヒドロキシ基、シアノ基または、置換基を有していても良いアミノ基を示す。
【００２４】
上記Ｒ及びＲ’、並びに、その置換基としては、一般式（１）のＡ１〜Ａ８の説明において例示したのと同様の基が挙げられる。
ｎ及びｎ’は０〜６の整数であり、ｎ又はｎ’が２以上である場合、複数のＲ又はＲ’はそれぞれ異なっていても良く、また、複数のＲ又はＲ’が隣り合っている場合、隣り合った２個の置換基が連結基を介してつながっていてもよく、好ましくは隣り合った２個のＲまたはＲ’が一体となって、−（ＣＨ２）３−又は−（ＣＨ２）４−等の炭素数２〜５程度のアルキレン基、−ＯＣＨ２Ｏ−又は−Ｏ（ＣＨ２）２Ｏ−等の炭素数１〜４程度のアルキレンジオキシ基等を形成する場合が挙げられる。
【００２５】
尚、ここで、ＡとＡ’、ＲとＲ’及びｎとｎ’は、それぞれ同一でも異なっていても良いが、合成の簡便さ等の観点からそれぞれ同一である方が好ましい。
また、上記一般式（１）及び（２）において、Ｍ１、Ｍ２は金属元素を示し、好ましくはＮｉ、Ｐｄ、Ｐｔ、Ｃｏ、Ｆｅ、Ｔｉ、ＳｎまたはＣｕであり、さらに好ましくはＮｉ、Ｐｄ、Ｐｔ、Ｃｏであり、特にＮｉである場合、性能的にも優れ、かつ経済的にも有利であることから最も好ましい。
【００２６】
本願フィルターに用いられる近赤外線吸収化合物として好ましいものとしては、各置換基の説明において好ましいとされている物を組み合わせたものが挙げられるが、一般式（１）で表される化合物として好ましい具体例としては、以下の構造式で示されるものおよびそのホスホニウム塩が挙げられる。
【００２７】
【化９】
2004029436.tif 000005
【００２８】
さらに、上記一般式（１）及び（２）で表される化合物は、配位子部分の分子量が通常８００以下、好ましくは５００以下の物である。
また、上記一般式（１）で表される化合物のモル吸光係数は、通常５０００以上、好ましくは８０００以上の物である。
加えて、上記一般式（１）および（２）で表される化合物のトルエン等の芳香族炭化水素系溶媒、テトラヒドロフラン、ジメトキシエタン等のエーテル系溶媒、メチルエチルケトン等のケトン系溶媒から選ばれる溶媒に対する溶解度としては、通常０．０１％以上、好ましくは０．０５％以上である。
【００２９】
このような一般式（１）で表される化合物及びその塩は、Ｊ．Ａｍ．Ｃｈｅｍ．Ｓｏｃ．，９１卷、１９４８頁（１９６９年）に記載の方法等の公知の方法に準じて或いはそれらを組み合わせた方法で合成できる。
本発明の近赤外線吸収フィルターは、上記一般式（１）で表される化合物及びそのホスホニウム塩、並びに上記一般式（２）で表される化合物からなる群より選ばれる化合物の他に下記一般式（３）〜（５）で表される化合物からなる群より選ばれる化合物を含有するのが好ましい。
【００３０】
【化１０】
2004029436.tif 000006
【００３１】
【化１１】
2004029436.tif 000007
【００３２】
【化１２】
2004029436.tif 000008
【００３３】
前記一般式（３）において、Ｒ５〜Ｒ１２及びＸ１　〜Ｘ１０は、上記Ａ１〜Ａ８で記載したのと同様の基を用いることができる。
上記Ｒ５〜Ｒ１２の好ましい具体例としては、上記Ａ１〜Ａ８で記載したのと同様の基が挙げられ、また、隣り合う２個の置換基が連結基を介してつながってもよい。
【００３４】
Ｘ１　〜Ｘ１０として好ましい具体例としては、水素原子；メチル基、エチル基、プロピル基、ｉ−プロピル基、ｉ−ブチル基、ｔ−ブチル基、ｎ−ブチル基、ｎ−ペンチル基、トリクロロメチル基、トリフルオロメチル基、ベンジル基、フェネチル基などの炭素数１〜１０のアルキル基；フェニル基；メトキシ基、エトキシ基、プロポキシ基、ｉ−プロポキシ基、ｔ−ブトキシ基、ｎ−ブトキシ基などの炭素数１〜６のアルコキシ基；フェノキシ基、メチルフェノキシ基などの炭素数６〜１０のアリールオキシ基；フッ素原子、塩素原子、臭素原子等のハロゲン原子；ヒドロキシ基；ニトロ基またはシアノ基が挙げられる。
【００３５】
このうち好ましくは、ハロアルキル基、アルコキシ基、アリールオキシ基、ニトロ基、ハロゲン原子、ヒドロキシ基またはシアノ基等の電子吸引性基、あるいは、水素原子が挙げられ、Ｘ１　〜Ｘ１０の中で、少なくともひとつは水素原子でないものである。さらにはＸ１　〜Ｘ１０の少なくとも１つがフッ素原子、塩素原子またはシアノ基であり、残りは水素原子であるのが好ましい。
【００３６】
前記一般式（４）において、Ｂ１〜Ｂ８は、上記Ａ１〜Ａ８で記載したのと同様の基を用いることができ、このうち好ましくは置換基を有していても良いアルキル基、置換基を有していても良いアルコキシ基またはハロゲン原子である。
また、上記Ｂ１〜Ｂ８は、上記Ａ１〜Ａ８で記載したのと同様に、隣り合う２個の置換基が２〜５程度のアルキレン基や炭素数１〜５程度のアルキレンジオキシ基等の連結基を介してつながってもよい。
【００３７】
Ｒ１３〜Ｒ１６は、それぞれ独立に、置換基を有していても良いアルキル基または置換基を有していてもよいアリール基であり、上記アルキル基の置換基としては、ハロゲン原子、アルキル基またはアリール基が挙げられる。
上記Ｒ１３〜Ｒ１６の好ましい具体例としては、メチル基、エチル基、プロピル基、ｉ−プロピル基、ｉ−ブチル基、ｔ−ブチル基、ｎ−ブチル基、ｎ−ヘキシル基、ｃ−ヘキシル基などの炭素数１〜６のアルキル基；トリクロロメチル基、トリフルオロメチル基等のハロアルキル基；フェニル基；ベンジル基、フェネチル基などのアラルキル基が挙げられる。
【００３８】
Ｘは窒素原子またはリン原子であり、好ましくはリン原子である。
前記一般式（５）において、Ｃ１〜Ｃ４は、水素原子、置換基を有していても良いアルキル基、置換基を有していても良いアリール基またはシアノ基であり、好ましくは、置換基を有していても良いアリール基である。
上記アルキル基またはアリール基の置換基としては、上記Ａ１〜Ａ８で記載したのと同様の基が挙げられる。
【００３９】
上記Ｃ１〜Ｃ４の好ましい具体例としては、メチル基、エチル基、プロピル基、ｉ−プロピル基、ｉ−ブチル基、ｔ−ブチル基、ｎ−ブチル基、ｎ−ヘキシル基、ｃ−ヘキシル基、ベンジル基、フェネチル基、トリクロロメチル基、トリフルオロメチル基などの炭素数１〜１０のアルキル基；フェニル基、トリル基、クロロフェニル基、シアノフェニル基、メトキシフェニル基、フェノキシフェニル基等の炭素数６〜１５のアリール基が挙げられる。
【００４０】
また、上記Ｃ１〜Ｃ４は、上記Ａ１〜Ａ８で記載したのと同様に隣り合う２個の置換基がアルキレン基やアルキレンジオキシ基等の連結基を介してつながってもよい。
また、上記一般式（３）〜（５）におけるＭ２〜Ｍ４は、それぞれ上記Ｍ１で記載したのと同様のものを用いることができる。
【００４１】
上記一般式（３）〜（５）で表される近赤外線吸収色素のうち好ましいものとしては、各置換基の説明において好ましいとされている物を組み合わせたものが挙げられる。
ここで、一般式（３）で表される色素の好ましい具体例としては、下記構造式で表される物が挙げられ、
【００４２】
【化１３】
2004029436.tif 000009
【００４３】
一般式（４）で表される色素の好ましい具体例としては、下記構造式で表される物が挙げられ、
【００４４】
【化１４】
2004029436.tif 000010
【００４５】
一般式（５）で表される色素の好ましい具体例としては、下記構造式で表される化合物が挙げられる。
【００４６】
【化１５】
2004029436.tif 000011
【００４７】
さらに、上記一般式（３）〜（５）で表される化合物は、配位子部分の分子量が通常８００以下、好ましくは５００以下の物である。
また、上記一般式（３）〜（５）で表される化合物のモル吸光係数は、通常通常５０００以上、好ましくは８０００以上の物である。
加えて、上記一般式（３）〜（５）で表される化合物のトルエン等の芳香族炭化水素系溶媒、テトラヒドロフラン、ジメトキシエタン等のエーテル系溶媒、メチルエチルケトン等のケトン系溶媒から選ばれる溶媒に対する溶解度としては、通常０．０１％以上、好ましくは０．０５％以上である。
【００４８】
尚、上記化合物（３）は、特開２００１−８９４９２号公報に記載の方法で合成でき、（４）は　Ｊ．Ａｍ．Ｃｈｅｍ．Ｓｏｃ．，８８卷、４３頁及び４８７０頁（１９６６年）に記載の方法で合成でき、化合物（５）は、Ｊ．Ａｍ．Ｃｈｅｍ．Ｓｏｃ．，８７卷、１４８３頁（１９６５年）に記載の方法で合成できる。
２，近赤外線吸収フィルター
本発明の近赤外線吸収フィルターは、上記一般式（１）で表される化合物及びそのホスホニウム塩、並びに、一般式（２）で表される化合物からなる群より選ばれる化合物を含有するものである。
【００４９】
本願フィルターは、上記化合物を含有することにより、ジインモニウム系近赤外線吸収色素を用いなくても９００〜１１００ｎｍ、とりわけ９２０〜１１００ｎｍに極大吸収を有するものであり、経時的な色調の変化が少なく、ディスプレイフィルター用として用いるのに特に好ましいものである。
加えて、これらの化合物に一般式（３）〜（５）で表される化合物を任意に組み合わせることにより、８００〜１１００ｎｍの波長域をカバーする近赤外線吸収フィルターを効率的に得ることができる。
【００５０】
すなわち、本願フィルターの物性として好ましくは、８００〜１１００ｎｍの波長域における光線透過率が２０％以下である。加えて、プラズマディスプレイパネルにおいては、８２０ｎｍ、８８０ｎｍ、９８０ｎｍ近辺の近赤外線発光が特に強いため、この部分の光線透過率が１５％以下とするのが好ましい。
また、可視光透過率が、特には４００〜４５０ｎｍにおける平均透過率が４０％以上、好ましくは４５％以上であり、加えて、５５０〜６００ｎｍにおける透過率が６０％以上、好ましくは７０％以上であるため、車窓ガラスに用いた場合の景色の色再現性（明るさ）やディスプレイの画面の明るさ等を確保することもできるものである。
【００５１】
本発明の近赤外線吸収フィルターは、耐熱性も優れたものであり、１００℃の恒温槽での１００時間耐熱試験後に可視光領域に新たなピークが出ることもない。
本願フィルターとして好ましくは、上記耐熱試験での色素残存率が７０％以上、より好ましくは７５％以上、さらに好ましくは８０％以上、特に好ましくは８５％以上となるものである。ここで、色素残存率は、８００〜１１００ｎｍの領域における試験前後の吸収強度の減少度合から求める。
【００５２】
さらに、本発明の近赤外線吸収フィルターは、透過限界波長（ＪＩＳ　Ｂ−７１１３）が３９０ｎｍであるＵＶカットフィルター、例えば、富士フィルム（株）社製ＵＶカットフィルターＳＣ−３９、を装着した状態でのキセノンランプによる２００時間耐光性試験後の色素残存率も優れたものであり、好ましくは色素残存率が８０％以上、より好ましくは８５％以上、さらに好ましくは９０％以上となるものである。
（フィルターの製造方法）
本発明の赤外線吸収フィルターの製造方法としては、透明基板に近赤外線吸収色素を含む塗工液をコーティングする方法、近赤外線吸収色素をバインダー樹脂と溶融混錬してフィルム状に成形する方法などが挙られるが、近赤外線吸収色素に対する負荷を低減するため、塗工液をコーティングする方法の方が好ましい。
【００５３】
以下に、透明基板に近赤外線吸収色素を含む塗工液を塗布して赤外線吸収フィルターを製造する方法について詳細に説明する。
（基板）
本発明の赤外線吸収フィルターを構成する透明基板としては、実質的に透明であって、吸収、散乱が大きくない基材であればよく、特に制限はない。その具体的な例としては、ガラス、ポリオレフィン系樹脂、非晶質ポリオレフィン系樹脂、ポリエステル系樹脂、ポリカーボネート系樹脂、ポリ（メタ）アクリル酸エステル系樹脂、ポリスチレン、ポリ塩化ビニル、ポリ酢酸ビニル、ポリアリレート樹脂、ポリエーテルサルホン樹脂等が挙げられる。これらの中では、特に非晶質ポリオレフィン系樹脂、ポリエステル系樹脂、ポリカーボネート系樹脂、ポリ（メタ）アクリル酸エステル系樹脂、ポリアリレート樹脂、ポリエーテルサルホン樹脂が好ましい。
【００５４】
これらの樹脂は、フェノール系、燐系などの酸化防止剤、ハロゲン系、燐酸系等の難燃剤、耐熱老化防止剤、紫外線吸収剤、滑剤、帯電防止剤等の公知の添加剤を配合することができる。
透明基板は、これらの樹脂を、射出成形、Ｔダイ成形、カレンダー成形、圧縮成形等の方法や、有機溶剤に溶解させてキャスティングする方法などなどの成形方法を用い、フィルム状に成形したものが用いられる。フィルム状に成形された樹脂は延伸されていても未延伸でもよい。また、異なる材料からなるフィルムが積層されていても良い。
【００５５】
透明基板の厚みは、目的に応じて通常１０μｍ〜５ｍｍの範囲から選択される。
更に、透明基板は、コロナ放電処理、火炎処理、プラズマ処理、グロー放電処理、粗面化処理、薬品処理等の従来公知の方法による表面処理や、アンカーコート剤やプライマー等のコーティングを施してもよい。
【００５６】
（近赤外線吸収色素層）
近赤外線吸収色素を含む塗工液は、近赤外線吸収色素をバインダー樹脂とともに溶剤中に溶解又は分散させることにより、調製することができる。また、分散させる場合、近赤外線吸収色素を必要に応じて分散剤を用いて、粒径を通常０．１〜３μｍに微粒子化し、バインダーとともに、溶剤に分散させて調製することもできる。
【００５７】
このとき溶剤に溶解又は分散される近赤外線吸収色素、分散剤、およびバインダー樹脂などの全固形分の濃度は、通常５〜５０重量％である。また、全固形分に対する金属錯体の濃度は、近赤吸収色素トータルとして通常０．１〜５０重量％、好ましくは０．２〜３０重量％である。一般式（１）で表される化合物及びそのホスホニウム塩、並びに一般式（２）で表される化合物からなる群に対する一般式（３）〜（５）で表される化合物の総量の比としては、１：０．１〜１：１０、好ましくは、１：０．２〜１：５である。
【００５８】
尚、バインダー樹脂に対する近赤外線吸収剤の濃度としては、当然のことながら、近赤外線吸収フィルターの膜厚にも依存するため、溶融混練してフィルム状に成形するような場合には、上述の色濃度よりは低くなる。
分散剤としては、ポリビニルブチラール樹脂、フェノキシ樹脂、ロジン変性フェノール樹脂、石油樹脂、硬化ロジン、ロジンエステル、マレイン化ロジン、ポリウレタン樹脂等が挙げられる。その使用量は、金属錯体化合物に対して、通常０〜１００重量％、好ましくは０〜７０重量％である。
【００５９】
バインダーとしては、ポリメチルメタクレート樹脂、ポリエチルアクリレート樹脂、ポリカーボネート樹脂、エチレンービニルアルコール共重合体樹脂、ポリエステル樹脂等が挙げられる。その使用量は、バインダーに対して金属錯体化合物が、０．０１〜２０重量％、好ましくは０．１〜１０重量％である。
溶媒としては、１，２，３−トリクロロプロパン、テトラクロルエチレン、１，１，２，２−テトラクロロエタン、１，２−ジクロロエタン等のハロゲン化脂肪族炭化水素類、メタノール、エタノール、プロパノール、ブタノール、ペンタノール、ヘキサノール、シクロヘキサノール、オクタノール等のアルコール類、アセトン、メチルエチルケトン、メチルイソブチルケトン等のケトン類、酢酸エチル、プロピオン酸メチル、エナント酸メチル、リノール酸メチル、ステアリン酸メチル等のエステル類シクロヘキサン、ヘキサン、オクタン等の脂肪族炭化水素類、ベンゼン、トルエン、キシレン、メシチレン、モノクロロベンゼン、ジクロロベンゼン、ニトロベンゼン、スクアラン等の芳香族炭化水素類、ジメチルスルホキシド、スルホラン等のスルホキシド類、Ｎ，Ｎ−ジメチルホルムアミド、Ｎ，Ｎ，Ｎ′，Ｎ′−テトラメチル尿素等のアミド類、テトラヒドロフラン（以下「ＴＨＦ」という）、ジオキサン、ジメトキシエタン、ジエチレングリコールジメチルエーテル、トリエチレングリコールジメチルエーテル、テトラエチレングリコールジメチルエーテル等のエーテル類あるいはこれらの混合物を用いることができる。
【００６０】
また、近赤外線吸収色素を含む塗工液には、必要に応じて、他の近赤外線吸収剤を添加してもよい。他の近赤外線吸収剤としては、有機物質であるニトロソ化合物及びその金属錯塩、シアニン系化合物、スクアリリウム系化合物、チオールニッケル錯塩系化合物、フタロシアニン化合物、ナフタロシアニン化合物、トリアリルメタン系化合物、インモニウム系化合物、ジインモニウム系化合物、ナフトキノン系化合物、アントラキノン系化合物、アミノ化合物、アミニウム塩系化合物、あるいは、無機物であるカーボンブラックや、酸化インジウムスズ、酸化アンチモンスズ、周期律表４Ａ、５Ａまたは６Ａ族に属する金属の酸化物、もしくは炭化物、またはホウ化物などが挙げられる。
【００６１】
金属錯体を含む塗工液の透明基材へのコーティングは、ディッピング法、フローコート法、スプレー法、バーコート法、グラビアコート法、ロールコート法、ブレードコート法、エアーナイフコート法等の公知の塗工方法で行われる。
金属錯体を含む層は、乾燥後の膜厚が、通常０．１〜３０μｍ、好ましくは０．５〜１０μｍとなるように塗布される。
【００６２】
（紫外線カット層）
本発明の赤外線吸収フィルターは、さらに紫外線カット層を設けることにより、金属錯体との相乗効果によって、赤外線吸収フィルターの耐光性を著しく向上させることができる。紫外線カット層としては、４００ｎｍ以下の波長の紫外線を効率よくカットできるものであり、３５０ｎｍの波長の光を７０％以上吸収できることが好ましい。紫外線カット層の種類については、特に制限されないが、好ましくは紫外線吸収剤を含有する樹脂フィルム（紫外線カットフィルム）が好ましい。
【００６３】
紫外線カット層に用いられる紫外線吸収剤としては、３００〜４００ｎｍの間に極大吸収を有し、その領域の光を効率よくカットする化合物であれば、有機系、無機系のいずれも特に限定なく用いることができる。例えば有機系紫外線吸収剤としては、ベンゾトリアゾール系紫外線吸収剤、ベンゾフェノン系紫外線吸収剤、サリチル酸エステル系紫外線吸収剤、トリアジン系紫外線吸収剤、パラアミノ安息香酸系紫外線吸収剤、ケイ皮酸系紫外線吸収剤、アクリレート系紫外線吸収剤、ヒンダードアミン系紫外線吸収剤等が挙げられ、無機系紫外線級剤としては酸化チタン系紫外線吸収剤、酸化亜鉛系紫外線吸収剤、微粒子酸化鉄系紫外線吸収剤等が挙げられるが、無機系紫外線吸収剤の場合は紫外線カット層中で微粒子状態で存在しているため、赤外線吸収フィルターの効率を損なう恐れがあることから、有機系紫外線吸収剤が好ましい。
【００６４】
このような紫外線吸収剤としては、例えば、チバガイギー（株）のチヌビンＰ、チヌビン１２０、２１３、２３４、３２０、３２６、３２７、３２８、３２９、３８４、４００、５７１、住友化学（株）のスミソーブ２５０、３００、５７７、共同薬品（株）バイオソーブ５８２、５５０、５９１、城北化学（株）のＪＦー８６、７９、７８、８０、旭電化（株）のアデカスタブＬＡ−３２，ＬＡ−３６，ＬＡ−３４、シプロ化成（株）のシーソルブ１００、１０１、１０１Ｓ、１０２、１０３、５０１、２０１、２０２、６１２ＮＨ、大塚化学（株）のＲＵＶＡ９３、３０Ｍ、３０Ｓ、ＢＡＳＦ（株）のユービナール３０３９等が挙げられる。
【００６５】
これらの紫外線吸収剤は、単独で用いても良いが、数種類組み合わせても良い。また、紫外線を吸収して可視領域に波長変換するチバガイギー（株）のユービテックスＯＢ，ＯＢ−Ｐ等の蛍光増白剤も利用できる。
また、紫外線カットフィルムは、市販のＵＶカットフィルターを使用することもでき、例えば、富士フィルム（株）のＳＣ−３８、ＳＣ−３９、ＳＣ−４２、三菱レーヨン（株）のアクリプレン等が挙げられる。上記のＵＶカットフィルター、ＳＣ−３９、アクリプレンは、ともに３５０ｎｍの波長を９９％以上吸収する紫外線カットフィルムである。
【００６６】
このように紫外線吸収槽を設けた本発明の近赤外線吸収フィルターは、Ｘｅランプを２００時間照射することによる耐光性試験後の色素残存率が８０％以上、好ましくは８５％以上、特に好ましくは９０％以上となり、可視光領域に新たな吸収ピークが出てくることもない。ここで、色素残存率は、８００〜１１００ｎｍ領域における試験前後の吸収強度の減少度合から求める。
【００６７】
上記近赤外線吸収フィルターは単独はもちろん透明のガラスや他の透明樹脂板等と貼り合わせた積層体として用いてもよい。
また、本発明により得られる近赤外線吸収フィルターは、本発明のディスプレイパネル用フィルター以外にも、熱線遮断フィルム、サングラス、保護眼鏡、リモコン受光器など幅広い用途に使用することができる。
３，プラズマディスプレイパネル用フィルター
さらに、本発明の赤外線吸収フィルターは、必要に応じて、電磁波カット層、表面への蛍光灯などの外光の写り込みを防止する反射防止層、ぎらつき防止層（ノングレア層）、色調補正層をを設け、ディスプレイ用、より好ましくはプラズマディスプレイパネル用フィルターとして使用することができる。
【００６８】
本発明のディスプレイ用フィルターは、上記近赤外線吸収フィルターを用いている他は、通常、用いられる構成や製造方法等を任意にとることができ、特に限定されるものではないが、以下にプラズマディスプレイパネル用フィルターとして用いる場合を代表例として説明する。
（電磁波カット層）
本発明のプラズマディスプレイパネル用フィルターに用いられる電磁波カット層としては、金属酸化物等の蒸着あるいはスパッタリング方法等が利用できる。通常は酸化インジウムスズ（ＩＴＯ）が一般的であるが、誘導体層と金属層を基材上に交互にスパッタリング等で積層させることで１０００ｎｍ以上の光をカットすることもできる。誘電体層としては酸化インジウム、酸化亜鉛などの透明な金属酸化物等であり、金属層としては銀あるいは銀−パラジウム合金が一般的であり、通常、誘電体層より３層、５層、７層あるいは１１層程度積層する。基材としては、本発明の赤外線吸収フィルターをそのまま利用しても良いし、樹脂フィルムあるいはガラス上に蒸着あるいはスパッタリングして電磁波カット層を設けた後に、本発明の赤外線吸収フィルターと貼り合わせても良い。
【００６９】
（反射防止層）
本発明のプラズマディスプレイパネル用フィルターに用いられる反射防止層としては、表面の反射を抑えてフィルターの透過率を向上させるために、金属酸化物、フッ化物、ケイ化物、ホウ化物、炭化物、窒化物、硫化物等の無機物を、真空蒸着法、スパッタリング法、イオンプレーティング法、イオンビームアシスト法等で単層あるいは多層に積層させる方法、アクリル樹脂、フッ素樹脂などの屈折率の異なる樹脂を単層あるいは多層に積層させる方法等がある。また、反射防止処理を施したフィルムを該フィルター上に貼り付けることもできる。
【００７０】
（色調補正層）
本発明のプラズマディスプレイパネル用フィルターに用いられる色調補正層としては、プラズマディスプレイから発せられる５９０〜６００ｎｍの波長域のネオンオレンジ光をカットできれば特に限定されず、公知のスクアリリウム系化合物、テトラアザポルフィリン系化合物、ピロメテン系化合物等の化合物を含有させる。また、消光時のディスプレイの色がニュートラルグレーになるようにその他の色素を添加することもある。
【００７１】
（ノングレア層）
また、上述の各層の他にぎらつき防止層（ノングレア層）も設けてもよい。。ノングレア層は、フィルターの視野角を広げる目的で、透過光を散乱させるために、シリカ、メラミン、アクリル等の微粉体をインキ化して、表面にコーティングする方法などを用いることができる。インキの硬化は、熱硬化あるいは光硬化を用いることができる。また、ノングレア処理したフィルムを該フィルター上に貼り付けることもできる。更に必要であれば、ハードコート層を設けることもできる。
【００７２】
【実施例】
以下に、実施例により本発明の実施態様を説明するが、本発明の範囲は、これに限定されるものではない。
実施例１
下記式（６）
【００７３】
【化１６】
2004029436.tif 000012
【００７４】
で表されるニッケル錯体系近赤外線吸収色素の３．０重量％ＴＨＦ（テトラヒドロフラン）溶液０．２ｇに、ポリメチルメタクリレート樹脂（商品名；ダイヤナールＢＲ−８０：三菱レイヨン株式会社製品）のトルエン溶液（樹脂濃度３０重量％）を１．０ｇ、トルエン０．５ｇを添加し、超音波をかけて溶解させた後、この塗工液を、バーコータ（Ｎｏ．２４；江藤器械（株）製）でポリエチレンテレフタレート製フィルムに塗工し、乾燥することにより、近赤外線吸収フィルターを得た。
【００７５】
このフィルターのλｍａｘは１０９０ｎｍであり、５５０〜６００ｎｍにおける透過率は７０％以上であり、可視光透過率が良好であった。
更に、耐熱性を評価するため、１００℃の恒温槽に１２５時間入れて耐熱性の試験（１０９０ｎｍにおける照射前後の吸収強度の測定）をしたところ、色素残存率（照射後の強度÷照射前の強度×１００）は９６．９％と非常に良好な耐熱性を示し、また、フィルターの色変化はなかった。
【００７６】
このフィルターに、富士写真フィルム（株）製ＵＶカットフィルター（ＳＣ−３９）　を装着し、キセノンロングライフフェードメーター（ＦＡＬ−２５ＡＸ−ＨＣＢ−ＥＣ）（スガ試験機社製品）により、２８０時間照射し、１０９０ｎｍにおける照射前後の吸収強度を測定したところ、色素残存率（照射後の強度÷照射前の強度×１００）は９４．９％と非常に良好であり、フィルター色変化はなかった。
【００７７】
実施例２
上記式（６）で表される近赤外線吸収色素の０．０１ｇ（５．０重量％）、下式（７）で表される近赤外線吸収色素の０．００２ｇ（１．０重量％）、
及び下式（８）で近赤外線吸収色素の０．００６ｇ（３．０重量％）
【００７８】
【化１７】
2004029436.tif 000013
【００７９】
をＴＨＦ（テトラヒドロフラン）溶液０．２ｇに添加し超音波をかけて溶解させ、溶け残りをシリンジフィルターで濾別後、この色素液に、ポリメチルメタクリレート樹脂（商品名；ダイヤナールＢＲ−８０：三菱レイヨン株式会社製品）のＴＨＦ／トルエン（＝１／１）溶液（樹脂濃度２０重量％）を１．０ｇを添加し、超音波をかけて溶解させた塗工液を調製した。この塗工液を、バーコータ（Ｎｏ．２４；江藤器械（株）製）でポリエチレンテレフタレート製フィルムに塗工し、乾燥することにより、近赤外線吸収フィルターを得た。
【００８０】
このフィルターの透過率を日立分光光度計（Ｕ−３５００）で測定した。結果を図１に示す。このとき、５５０〜６００ｎｍにおける透過率は７０％以上であり、可視光透過率が良好であった。
更に、耐熱性を評価するため、１００℃の恒温槽に１００時間入れて耐熱性の試験を行い、プラズマディスプレイパネルにおいて特に強い発光のある、８２０ｎｍ、８８０ｎｍ及び９８０ｎｍにおける耐熱試験前後の吸収強度を測定したところ、色素残存率（耐熱試験後の強度÷耐熱試験前の強度×１００）はそれぞれ７２．８％（８２０ｎｍ）、８５．４％（８８０ｎｍ）、８２．６％（９８０ｎｍ）であり、良好な耐熱性を示した。また、フィルターの色変化はなかった。
【００８１】
このフィルターに、富士写真フィルム（株）製ＵＶカットフィルター（ＳＣ−３９）　を装着し、キセノンロングライフフェードメーター（ＦＡＬ−２５ＡＸ−ＨＣＢ−ＥＣ）（スガ試験機社製品）により、２８０時間照射し、８２０ｎｍ、８８０ｎｍ及び９８０ｎｍにおける照射前後の吸収強度の測定したところ、色素残存率（照射後の強度÷照射前の強度×１００）はそれぞれ９６．４％（８２０ｎｍ）、９３．５％（８８０ｎｍ）、８９．９％（９８０ｎｍ）であり非常に良好であり、フィルター色変化はなかった。
【００８２】
実施例３
上記式（６）で表される近赤外線吸収色素の０．０１ｇ（５．０重量％）、上記式（７）で表される近赤外線吸収色素の０．００２ｇ（１．０重量％）、及び下式（９）で近赤外線吸収色素の０．００６ｇ（３．０重量％）
【００８３】
【化１８】
2004029436.tif 000014
【００８４】
をＴＨＦ（テトラヒドロフラン）溶液０．２ｇに添加し超音波をかけて溶解させ、この色素液に、ポリメチルメタクリレート樹脂（商品名；ダイヤナールＢＲ−８０：三菱レイヨン株式会社製品）のＴＨＦ／トルエン（＝１／１）溶液（樹脂濃度２０重量％）を１．０ｇを添加し、超音波をかけて溶解させた塗工液を調製した。この塗工液を、バーコータ（Ｎｏ．２４；江藤器械（株）製）でポリエチレンテレフタレート製フィルムに塗工し、乾燥することにより、近赤外線吸収フィルターを得た。
【００８５】
このフィルターの透過率を日立分光光度計（Ｕ−３５００）で測定した。結果を図２に示す。このとき、５５０〜６００ｎｍにおける透過率は６０％以上であり、可視光透過率が良好であった。
更に、耐熱性を評価するため、１００℃の恒温槽に１００時間入れて耐熱性の試験を行い、プラズマディスプレイパネルにおいて特に強い発光のある、８２０ｎｍ、８８０ｎｍ及び９８０ｎｍにおける耐熱試験前後の吸収強度を測定したところ、色素残存率（耐熱試験後の強度÷耐熱試験前の強度×１００）はそれぞれ８４．３％（８２０ｎｍ）、９０．５％（８８０ｎｍ）、８３．２％（９８０ｎｍ）と良好であり、また、フィルターの色変化はなかった。
【００８６】
このフィルターに、富士写真フィルム（株）製ＵＶカットフィルター（ＳＣ−３９）　を装着し、キセノンロングライフフェードメーター（ＦＡＬ−２５ＡＸ−ＨＣＢ−ＥＣ）（スガ試験機社製品）により、２８０時間照射し、８２０ｎｍ、８８０ｎｍ及び９７９ｎｍにおける照射前後の吸収強度の測定をしたところ、色素残存率（照射後の強度÷照射前の強度×１００）はそれぞれ９３．４％（８２０ｎｍ）、９２．６％（８８０ｎｍ）、８２．６％（９８０ｎｍ）と良好であり、フィルター色変化はなかった。
【００８７】
比較例１
近赤外線吸収色素（６）の代わりに下記式（１０）を用い、
【００８８】
【化１９】
2004029436.tif 000015
【００８９】
バインダー液調製時トルエン０．５ｇの代わりにトルエン０．５ｇとＴＨＦ１．０ｇを加える以外は実施例１と同様の方法で、塗工液を調製し、バーコータ（Ｎｏ．２４；江藤器械（株）製）でポリエチレンテレフタレート製フィルムに塗工し、乾燥することにより、近赤外線吸収フィルターを得た。
このフィルターのλｍａｘは１１００ｎｍであり、５５０〜６００ｎｍにおける透過率は７０％以上であり、可視光透過率が良好であったが、耐熱性を評価するため、１００℃の恒温槽に１２５時間入れて耐熱性の試験を行い、１１００ｎｍにおける照射前後の吸収強度の測定をしたところ、色素残存率（耐熱試験後の強度÷耐熱試験前の強度×１００）は６５．６％と実施例１より劣る物であった。
【００９０】
尚、このフィルターに、富士写真フィルム（株）製ＵＶカットフィルター（ＳＣ−３９）　を装着し、キセノンロングライフフェードメーター（ＦＡＬ−２５ＡＸ−ＨＣＢ−ＥＣ）（スガ試験機社製品）により、２８０時間照射し、１０９０ｎｍにおける照射前後の吸収強度を測定したところ、色素残存率（照射後の強度÷照射前の強度×１００）は８６．７％と良好であり、フィルター色変化はなかった。
【００９１】
比較例２
ジインモニウム系近赤外線吸収色素（日本化薬社製　Ｋａｙａｓｏｒｂ　ＩＲＧ−０２２）の３．０重量％ＴＨＦ（テトラヒドロフラン）溶液０．６ｇに、ポリメチルメタクリレート樹脂（商品名；ダイヤナールＢＲ−８０：三菱レイヨン株式会社製品）のＴＨＦ／トルエン（＝１／１）溶液（樹脂濃度２０重量％）を１．５ｇ添加し、超音波洗浄機にて、溶解させた後、この塗工液を、バーコータ（Ｎｏ．２４；江藤器械（株）製）でポリエチレンテレフタレート製フィルムに塗工し、乾燥することにより、近赤外線吸収フィルターを得た。
【００９２】
耐熱性を評価するため、１００℃の恒温槽に１００時間入れて耐熱性の試験を行い、９７７ｎｍにおける照射前後の吸収強度を測定したところ、色素残存率（耐熱試験後の強度÷耐熱試験前の強度×１００）は９４．０％と非常に良好であったが、試験後のフィルターはやや黄ばんでいた。
また、耐光性試験のため、このフィルターに、富士写真フィルム（株）製ＵＶカットフィルター（ＳＣ−３９）　を装着し、キセノンロングライフフェードメーター（ＦＡＬ−２５ＡＸ−ＨＣＢ−ＥＣ）（スガ試験機社製品）により、２００時間照射し、９７７ｎｍにおける照射前後の吸収強度を測定したところ、色素残存率（照射後の強度÷照射前の強×１００）は８１．８％であり良好であったが、試験後のフィルターはやや黄ばんでいた。
【００９３】
比較例３
下式化合物（１１）をテトラヒドロフラン溶媒に溶解させ、スペクトルを測定したところ、溶解度が低かった上に４００〜５００ｎｍの可視領域に強い吸収があった。また、λｍａｘでのモル吸光係数（ε）が、９６０であり、小さかった。
【００９４】
【化２０】
2004029436.tif 000016
【００９５】
【発明の効果】
本発明によれば、ジインモニウム系化合物を用いなくとも９００ｎｍを超える近赤外光域に大きな吸収を有し、かつ、可視光線透過性能及び耐光性に優れ、また、黄変することもない、ディスプレイ用、特にＰＤＰ用に好適な近赤外線吸収フィルタを提供することができる。
【図面の簡単な説明】
【図１】実施例２により得られた近赤外線吸収フィルターの透過率を示す図である。
【図２】実施例３により得られた近赤外線吸収フィルターの透過率を示す図である。
【図１】
2004029436.tif 000024
【図２】
2004029436.tif 000025